(57)【要約】【課題】  表面あらさＲaが１０nm以下の光学面を有する金属製光学素子を製造する場合、光学素子ブランクをプレス成形した後に研磨加工を施す必要があった。【解決手段】  本発明による金属製光学素子１は、光学面２の最大形状誤差ＰＶが５μm以下、表面あらさＲaが２０nm以下であって、アルミニウム，銅，ニッケル，銀，亜鉛，錫，鉄，チタンの何れか１つを９７モル％以上含み、それ以外の不純物および不可避不純物の最大粒径が５００μm以下に調整されている。また、光学素子１となる金属製の光学素子ブランクを成形加工により仕上げるための本発明の成形型１３，１６は、超硬合金，工具鋼，サーメット，セラミックスの何れかをベースとして形成され、最大形状誤差ＰＶが２μm以下かつ表面あらさＲaが１０nm以下の成形面１５を有する。【選択図】  図３
2005172967.tif 000002
【特許請求の範囲】
【請求項１】
光学面の最大形状誤差ＰＶが５μm以下、表面あらさＲaが２０nm以下であって、アルミニウム，銅，ニッケル，銀，亜鉛，錫，鉄，チタンの何れか１つを９７モル％以上含み、それ以外の不純物の最大粒径が５００μm以下に調整されていることを特徴とする金属製光学素子。
【請求項２】
前記光学面は、その表面がアルミニウムまたは銀をベースとする反射膜、ならびにセラミックスまたは有機物からなる保護膜の少なくとも一方にて形成されていることを特徴とする請求項１に記載の金属製光学素子。
【請求項３】
光学素子となる金属製の光学素子ブランクを成形加工により仕上げるための成形型であって、超硬合金，工具鋼，サーメット，セラミックスの何れかをベースとして形成され、最大形状誤差ＰＶが２μm以下かつ表面あらさＲaが１０nm以下の成形面を有することを特徴とする成形型。
【請求項４】
前記成形面は、金属酸化物，金属炭化物，金属窒化物，高密度炭素、貴金属基合金の何れか１つか、あるいはこれらのうちの２種類以上の積層膜にて形成されていることを特徴とする請求項３に記載の成形型。
【請求項５】
前記成形加工は、前記光学素子ブランクに対して塑性変形，超塑性変形，クリープ変形の少なくとも１つを与えることを特徴とする請求項３または請求項４に記載の成形型。
【請求項６】
少なくとも光学面となる部分は、アルミニウム，銅，ニッケル，銀，亜鉛，錫，鉄，チタンの何れか１つを９７モル％以上含み、それ以外の不純物の最大粒径が５００μm以下に調整されている前記光学素子ブランクを成形することを特徴とする請求項３から請求項５の何れかに記載の成形型。
【発明の詳細な説明】
【技術分野】
【０００１】
本発明は、高精度な光学面を持った金属製光学素子およびこの光学素子を成形加工によって製造するための成形型に関する。
【背景技術】
【０００２】
金属製の光学素子は、基本的に反射光学系を構成するため、ガラス製の光学素子のように光の透過損失が全く発生せず、特に紫外域や赤外域での波長を取り扱う光学系に用いて有利である。また、反射鏡を用いた身近な画像表示システムとして、フライトシミュレータやヘッドマウンティングディスプレイ，プロジェクタ，赤外線暗視カメラなどが一般に知られている。
【０００３】
硝材などと比較して表面硬度が低い金属を光学素子として用いる場合、摩擦などによる傷の発生を避けるためにその光学面を強化させておくことが好ましい。一般に、金属の強化手段として、固溶強化と時効強化、分散強化などが知られているが、この中でも時効強化および分散強化は、母相と異質な析出や分散した化合物が転移の移動の大きな障害となるため、その強度がより高くなる傾向を持つ。このような高強度化が可能な金属材料として一般的なものは、アルミニウム合金やステンレス鋼などであり、光学面となる部分に対して機械研磨や化学研磨、あるいは複合研磨などを施して平滑化させることにより、広く照明用や光学素子として用いられている。
【０００４】
例えば、金属製の反射鏡およびその材料としては、アルミニウムの冷間圧延材の表面にアルミニウムをベースとする金属を連続蒸着した家庭用照明機器用板材が特許文献１などで知られている。また、鏡面研磨されたステンレス鋼板をプレス成形やバルジ成形によって金属製反射鏡を製造する方法が特許文献２に開示されている。さらに、特許文献３には、アルミニウムまたはその合金あるいはステンレス鋼をへら絞り成形または液圧成形によって所望の曲面に成形し、次いでその表面を研磨することによって照明機器用反射鏡を製造する方法が特許文献３に開示されている。
【０００５】
【特許文献１】特開平７−２４３０２７号公報
【特許文献２】特開平８−  ３６２２２号公報
【特許文献３】特開平９−１２０７０５号公報
【発明の開示】
【発明が解決しようとする課題】
【０００６】
近年、硝材の精密プレス成形によってガラス製光学素子を研磨することなく製造する技術が確率しつつあり、これと同様に、金属の精密プレス成形によって、高精度な光学面を持つ金属製光学素子を材料の除去を伴わずに効率よく製造することが望まれている。
【０００７】
このような観点において、特許文献１に開示された反射鏡材料は、アルミニウムを主体とするものであって、他の金属を５重量％まで混入させることが可能であることを示している。実際に、このような反射鏡材料を用いて精密プレス成形を行った場合、成形によって得られた光学面に異物に起因する微視的な凹凸や亀裂が生じ、このような表面欠陥の影響のために高品質な金属製光学素子を得ることができない。また、アルミニウム圧延板の平坦化のためにスキンパス処理を施したり、アルミニウム蒸着時の被処理材の温度を１３０℃以下という高温下に曝すなどの条件によって、板素材には大きな加工硬化や高い異方性、あるいはホールペッチ効果による高強度化などの成形能を悪化させる因子が作用するため、このような板材では目標とする形状精度を得ることが困難となる。
【０００８】
また、特許文献２に開示された方法では、プレス成形時や離型時におけるステンレス鋼板の鏡面を保護するため、金型の成形面と鏡面研磨されたステンレス鋼板との間に潤滑剤や樹脂シートを介在させている。しかしながら、成形時に金型の成形面に沿ってステンレス鋼板が塑性流動する際に、潤滑剤や樹脂シートがこれらの隙間に不均一に入り込む結果、本願発明が意図するような光学面の精度を到底得ることができない。このような介在物を省略できたとしても、ステンレス鋼を構成する合金特有の微視的に不均質な物質に起因する表面欠陥により、本願発明が意図するような表面あらさの精度を満たすことが根本的に困難である。
【０００９】
同様に、特許文献３に開示された反射鏡の製造方法は、プレス成形後の反射鏡の表面に化学研磨処理を施して照明用金属鏡を得るものであるため、本発明が意図するような高精度な光学面を得ることができない。しかも、プレス成形に続く後工程が必要であり、加工コストおよび精度の両方で満足できるようなものではない。
【００１０】
このように、金属製光学素子の最終的な光学面の表面あらさＲaを本願発明が意図するような２０nm以下にするためには、従来の方法ではプレス成形後に機械研磨などを中心とする後加工を行う必要があり、製造効率や製造コストが嵩む欠点を有する。たとえ素材ブランクの表面あらさＲaが一般的な鏡面として照明機器などで利用可能とされている０.０５〜０.１μm以下のものであっても、これをプレス成形によって２０nm以下の表面あらさＲaにまで仕上げることが困難であった。
【課題を解決するための手段】
【００１１】
本発明の第１の形態は、光学面の最大形状誤差ＰＶが５μm以下、表面あらさＲaが２０nm以下であって、アルミニウム，銅，ニッケル，銀，亜鉛，錫，鉄，チタンの何れか１つを９７モル％以上含み、それ以外の不純物（不可避不純物を含む）の最大粒径が５００μm以下に調整されていることを特徴とする金属製光学素子にある。
【００１２】
本発明においては、光学素子の少なくとも光学面となる部分がアルミニウム，銅，ニッケル，銀，亜鉛，錫，鉄，チタンの何れか１つを９７モル％以上含み、それ以外の不純物の最大粒径が５００μm以下に調整された金属製の光学素子ブランクに対し、この光学素子ブランクの光学面となる部分を予め平滑化処理してから成形型を用いて成形加工を行うことにより、成形型に形成された成形面とほぼ同じ精度、例えば最大形状誤差ＰＶが５μm以下、表面あらさＲaが２０nm以下の光学面を持つ光学素子が得られる。なお、光学素子ブランクの光学面となる部分の純度を９９.９９５モル％以上にした場合、その素材コストが急上昇して製品コストを押し上げる結果を招くため、光学素子ブランクの光学面となる部分の純度は９９.９９５モル％未満にすることが好ましい。
【００１３】
本発明による金属製光学素子において、光学面をアルミニウムまたは銀をベースとする反射膜、ならびに金属酸化物などのセラミックスまたは有機物からなる保護膜の少なくとも一方にて形成することができる。
【００１４】
本発明の第２の形態は、光学素子となる金属製の光学素子ブランクを成形加工により仕上げるための成形型であって、超硬合金，工具鋼，サーメット，セラミックスの何れかをベースとして形成され、最大形状誤差ＰＶが２μm以下かつ表面あらさＲaが１０nm以下の成形面を有することを特徴とするものである。
【００１５】
本発明においては、超硬合金，工具鋼，サーメット，セラミックスの何れかをベースとして形成され、最大形状誤差ＰＶが２μm以下かつ表面あらさＲaが１０nm以下の成形面を有する成形型を用いて光学素子ブランクを成形加工により仕上げるようにしたので、特に光学素子ブランクの光学面となる部分を予め平滑化処理しておくことにより、光学素子ブランクに対して成形型の成形面を確実に転写することができ、得られる光学素子の光学面の最大形状誤差ＰＶを例えば５μm以下かつ表面あらさＲaを２０nm以下にすることが可能である。この結果、成形後の研磨作業を省略して生産性を上げると同時に製造コストも低減させることができる。
【００１６】
本発明による成形型において、成形面を金属酸化物，金属炭化物，金属窒化物，高密度炭素、貴金属基合金の何れか１つか、あるいはこれらのうちの２種類以上の積層膜にて形成することができる。
【００１７】
成形加工は、光学素子ブランクに対して塑性変形，超塑性変形，クリープ変形の少なくとも１つを与えるものであってよい。この場合、１回の成形工程によって所望の精度を持つ光学素子を成形したり、成形工程を複数回繰り返すことによって所望の精度を持つ光学素子を成形することができる。成形工程を複数回に分けた場合、特に光学素子ブランクを加工硬化の著しい材料にて形成したものでは、少なくとも最終回の成形工程前に成形型を高温に保持し、光学素子ブランクを構成する金属組織に作用している応力を解放して表面あらさを低下させることが好ましい。また、成形型の成形面に対する光学素子ブランクの塑性流動をより円滑化させるため、成形型に超音波振動や衝撃を与えることも有効である。超音波振動や衝撃を加えながら成形することにより、型と被加工物との摩擦が低減し、成形性の向上をもたらす。
【００１８】
光学素子ブランクの少なくとも光学面となる部分は、アルミニウム，銅，ニッケル，銀，亜鉛，錫，鉄，チタンの何れか１つを９７モル％以上含み、それ以外の不純物の最大粒径が１０μm以下に調整されているものであってよい。但し、光学素子ブランクの光学面となる部分の純度を９９.９９５モル％以上にした場合、その素材コストが急上昇して製品コストを押し上げる結果を招くため、光学素子ブランクの光学面となる部分の純度は９９.９９５モル％未満にすることが好ましいと言える。なお、不可避不純物の最大粒径を５００μm以下に調整するため、この成形加工に関する雰囲気を清浄度の高い環境下にて行うことが有効である。
【発明の効果】
【００１９】
本発明の金属製光学素子によると、少なくともその光学面となる部分がアルミニウム，銅，ニッケル，銀，亜鉛，錫，鉄，チタンの何れか１つを９７モル％以上含み、それ以外の不純物（不可避不純物を含む）の最大粒径が５００μm以下に調整されているので、析出相や偏析，分散強化成分，またはプレス成形中に不可避的に混入する異物を極力排除することが可能であり、これらの異物に起因する表面欠陥を減少させ、成形型に形成された成形面の転写性を著しく向上させることができ、極めて平滑な金属製光学素子を安価に製造することが可能である。この結果、成形後の研磨作業を省略して生産性を上げると同時に製造コストも低減させることができる。
【００２０】
成形加工によって仕上げられた光学素子の光学面にアルミニウムまたは銀をベースとする反射膜、ならびに金属酸化物などのセラミックスまたは有機物からなる保護膜の少なくとも一方を形成した場合には、光学素子としての特性を高めたり、光学面の損傷を軽減させることができる。
【００２１】
本発明の成形型によると、超硬合金，工具鋼，サーメット，セラミックスの何れかをベースとして形成され、最大形状誤差ＰＶが２μm以下かつ表面あらさＲaが１０nm以下の成形面を有するので、最大形状誤差ＰＶが５μm以下かつ表面あらさＲaが２０nm以下の極めて高精度な光学面を持った高品質の金属製光学素子を成形加工によって得ることができる。
【００２２】
成形面を金属酸化物，金属炭化物，金属窒化物，高密度炭素の何れか１つか、あるいはこれらのうちの２種類以上の積層膜にて形成した場合には、従来のように成形型と光学素子ブランクとの間に潤滑剤や樹脂シートなどを介在させる必要がなくなり、成形型の成形面の転写性を向上させることができる。
【発明を実施するための最良の形態】
【００２３】
本発明による金属製光学素子およびその成形型を凹球面鏡に応用した実施形態について、図１〜図３を参照しながら詳細に説明するが、本発明はこれらの実施形態のみに限らず、これらをさらに組み合わせたり、この明細書の特許請求の範囲に記載された本発明の概念に包含されるあらゆる変更や修正が可能であり、従って本発明の精神に帰属する他の技術にも当然応用することができる。
【００２４】
本実施形態による凹球面鏡の断面構造を図１に示す。すなわち、この凹球面鏡１は、厚さが１mmのアルミニウム(Ａl)製，銅(Ｃu)製，ニッケル(Ｎi)製，銀(Ａg)製，亜鉛(Ｚn)製，錫(Ｓn)製，鉄(Ｆe)製，チタン(Ｔi)製の何れか１つを９７モル％以上含み、それ以外の不純物の最大粒径が１０μm以下に調整されたものである。曲率半径が７０mmに設定されたこの凹球面鏡１の光学面２には、反射率を増大させるための反射層や光学面２の損傷を抑制するための保護層などのコーティング層３が必要に応じて蒸着形成されている。光学面２は、最大形状誤差ＰＶが２μm以下、表面あらさＲaが１０nm以下に加工され、本実施形態ではフランジ部４がその外周縁部に一体的に形成されている。
【００２５】
このような凹球面鏡１は、以下のようにして容易に製造することができる。すなわち、その光学面となる一方の表面を予め所定の表面あらさＲaにまで平滑化処理した直径が約１００mm，厚さが１mmの円板状をなすＡl，Ｃu，Ｎi，Ａg，Ｚn，Ｓn，Ｆe，Ｔi製の光学素子ブランクをそれぞれ用意し、深絞り，油圧バルジ，圧縮加工によってそれぞれ製造を試みた。
【００２６】
深絞りによる成形手順を図２および図３を参照して説明すると、円筒状のダイホルダ１１上に円板状をなす光学素子ブランク５をその光学面２となる部分が下向きとなるように載せ、半球状の凹成形面１２が形成されたダイス１３を環状のダイプレート１４を介して光学素子ブランク５の外周縁部に重ね（図２参照）、ダイホルダ１１とダイプレート１４およびダイス１３とで光学素子ブランク５の外周縁部を挟持しつつ半球状の凸成形面１５が形成されたポンチ１６をダイス１３に向けて上昇させ、ダイス１３の凹成形面１２とポンチ１６の凸成形面１５とで光学素子ブランク５を挟み付け、これを所定形状に成形する（図３参照）。
【００２７】
なお、油圧バルジでは、ダイス１３に代えて油圧を利用し、光学素子ブランク５をポンチ１６の凸成形面１５に沿って変形させ、圧縮加では光学素子ブランク５の外周縁部に対する拘束を行わずにダイス１３とポンチ１６との間に光学素子ブランク５を挟み付けて半球状に変形させる。９８％以上のアルミニウム製の光学素子ブランクが超塑性変形する以外、残りの光学素子ブランクは何れも一般的な塑性変形にて成形がなされ、その後Ａl製，Ａg製，Ｚn製，Ｔi製の光学素子ブランクはさらにクリープ変形にて成形がなされる。
【００２８】
結果を表１に示す。実施例５，１３および比較例３，５が深絞り加工により行ったものであり、実施例２および比較例３が油圧バルジ加工により行ったものであり，残りの実施例および比較例はすべて圧縮加工により行ったものである。成形温度は、加工法に応じて最適な温度が選択されているが、すべて３００Ｋから６７０Ｋまでの範囲に納まっている。また、使用した成形型、つまり図２および図３に示されたダイス１３およびポンチ１６は、何れもその成形面１２，１５に窒化チタン（ＴiＮ）をコーティングしたタングステンカーバイト（ＷＣ）をベースとする超硬合金製のものであり、凹球面鏡１の光学面２を成形するための成形面１２，１５は、要求される光学面と同等の表面あらさＲaおよび最大寸法誤差ＰＶに予め仕上げられている。
【００２９】
【表１】
2005172967.tif 000003
【００３０】
表１から明らかなように、本発明方法に基づく実施例１〜１３のものは、何れも凹球面鏡１の光学面２の表面あらさＲaが２０nm以下，最大寸法誤差ＰＶが５μm以下であり、本発明が要求する光学面精度を満たしていることを確認できた。ただし、実施例１３は凹球面鏡３の光学面１の表面あらさＲaおよび最大寸法誤差ＰＶが本願発明の要求を何れも満たしているものの、極めて高純度の素材（光学素子ブランク４）を使用しているため、素材コストが嵩む欠点を有するこれに対し、比較例１〜１１のものは何れも凹球面鏡１の光学面２の表面あらさＲaが２０nmを越えており、本発明が要求するような光学面精度に達していないことも確認できた。また、実施例１〜１３，比較例１〜１１と同じ条件にて曲率半径が３０mmの凹球面鏡の製造も試みたが、全く同じ結果が得られた。
【００３１】
このようにして成形された凹球面鏡１の光学面２には、図１に示すように必要に応じて反射率を増大させるための反射層や光学面２の損傷や腐食を抑制するための保護層などのコーティング層３が蒸着形成される。
【００３２】
上述した実施例１〜１３，比較例１〜１１においては、成形工程を１回で終了するようにしているが、変形量が大きな成形加工においては、成形工程を２回以上に分けて加工を行うようにしてもよい。この場合、最初の工程で平板状をなす光学素子ブランク４を最終成形形状に近い形状まで変形させ、次の工程で仕上げ成形を行うことが好ましい。このよう方法でも同じ結果を得ることができる。
【図面の簡単な説明】
【００３３】
【図１】本発明による金属製光学素子を凹球面鏡に応用した一実施形態の断面図である。
【図２】図１に示した凹球面鏡を深絞りによって製造する場合の成形型の一実施形態を示す断面図工程図である。
【図３】図２に示した成形型を用いて図１に示した凹球面鏡を深絞りによって製造する場合の成形中の状態を表す断面図である。
【符号の説明】
【００３４】
１  凹球面鏡
２  光学面
３  コーティング層
４  フランジ部
５  光学素子ブランク
１１  ダイホルダ
１２  凹成形面
１３  ダイス
１４  ダイプレート
１５  凸成形面
１６  ポンチ
【図１】
2005172967.tif 000004
【図２】
2005172967.tif 000005
【図３】
2005172967.tif 000006